Шпатлевка
FILLER

Изобретение относится к составам шпатлевок, применяемых для отделки бетонных и штукатурных поверхностей.
Известны составы, содержащие жидкое стекло, стиролакриловую эмульсию, мел, лигнопан марки Б-2У [1]
3
Наиболее близкой из предлагаемых по своей технической сущности и достигаемому результату является состав, содержащий жидкое натриевое стекло плотностью 1,46 г/см с модулем 2,8, тальк, мел молотый, водную дисперсия полимера Лакротен Э-21, четырехпроцентный золь ортокремниевой кислоты с рН 3,0-4,0 [2]
Недостатком указанных композиций являются невозможность хранения при низких температурах, невысокая скорость отверждения.
Задачей изобретения является устранение указанных недостатков.
Поставленная задача решается тем, что шпатлевка, включающая золь кремниевой кислоты, водную дисперсию полимера, мел, добавку, содержит в качестве золя кремниевой кислоты кремнезоль Nanosil 20, в качестве водной дисперсии полимера дисперсию стирол-акрилового полимера АКРATAM AS 04, а в качестве добавки глицерин, при следующем соотношении компонентов, мас. %:
Золь кремниевой кислоты Nanosil 20
- 20-24
Глицерин
0,8-1,2
Мел
73-78
Дисперсия стирол-акрилового
1,2-1,8
полимера АКРАТАМ AS 04
Приготовление шпатлевки осуществляют следующим образом. В смеситель любого типа загружают золь кремниевой кислоты, добавляют дисперсию стирол-акрилового полимера АКРАТАМ AS 04, перемешивают, добавляют глицерин, вновь перемешивают, а затем добавляют молотый мел. Полученную массу перемешивают и перетирают на краскотерке.
Для приготовления шпатлевки использовали следующие материалы: Золь кремниевой кислоты Nanosil 20. Свойства золя представлены в таблице 1.
Технические характеристики дисперсии стирол-акрилового полимера АКРАТАМ AS 04 приведены в таблице 2.
Для исследования свойств представленных составов шпатлевки были использованы следующие методики.
Определение время высыхания покрытия на основе разрабатываемого состава проводили в соответствии с ГОСТ 19007-73* [3]. Степень высыхания отделочного состава оценивали по семибалльной шкале (таблица 6).
Определение адгезии покрытий с подложкой. Прочность сцепления покрытий определяли методом решетчатых надрезов [4].
Метод решетчатых надрезов заключается в оценке степени прилипания лакокрасочной пленки к подложке по числу ячеек, отпавших от подложки при нарезании пленки.
На поверхности покрытия лезвием бритвы по линейке делали не менее пяти параллельных надрезов до подложки на расстоянии 1 мм друг от друга. Столько же аналогичных надрезов делали перпендикулярно первым. После нанесения квадратов очищали пленку от отслоившихся кусочков пленки. Адгезию оценивали по состоянию надрезов на покрытии и выражали в баллах (таблица 7).
За результат принимали среднее значение балла, полученного при испытании не менее двух образцов и на трех участках поверхности каждого образца.
СПИСОК ЛИТЕРАТУРЫ
1. Шпатлевка: пат. 2402500, Рос. Федерация: МПК С04В 26/00 Логанина В., Петухова Н.А., Кислицына С.Н.; заявитель и патентообладатель ФГБОУ ВО «Пензенский государственный университет архитектуры и строительства»-№2402500 заявл. 09.04.2007; опубл. 27.10.2010
2. Шпатлевка: пат. 2458015 Рос. Федерация: МПК С04В 26/00 Логанина В.И., Давыдова О.А., Петухова Н.А., Кислицына С.Н.; заявитель и патентообладатель ФГБОУ ВО «Пензенский государственный университет архитектуры и строительства» - №2010143075/05 заявл. 20.20.2010; опубл. 10.08.2012
3. ГОСТ 19007-73. МАТЕРИАЛЫ ЛАКОКРАСОЧНЫЕ. Метод определения времени и степени высыхания Технические условия [Текст]. - Введ. 01.07.74 УТВЕРЖДЕН И ВВЕДЕН В ДЕЙСТВИЕ Постановлением Государственного комитета стандартов Совета Министров СССР от 20 июля 1973 г. №1789.
4. ГОСТ 15140-78 МАТЕРИАЛЫ ЛАКОКРАСОЧНЫЕ Методы определения адгезии [Текст]. - Введ. 01.01.79 разработан и внесен Министерством химической промышленности утвержден и введен в действие Постановлением Государственного комитета стандартов Совета Министров СССР от 18.05.78 №1336 Москва, ИПК Издательство стандартов.